(57)【要約】【課題】  従来の漆皮の製造方法は、漆塗料を皮革本体に塗りつけている。このため、塗装表面は漆が本来有している酵素と空気中の酸素が結合反応して、固いウルシオール層が形成されてしまい、もろい表面となっていた。【解決手段】  シート３の片面に漆塗料１Ｈを薄く均一になるように塗りつけ、その上に皮革２を載せ、該皮革２が下側、前記シート３が上側になるようにパレット５上に置き、これを乾燥保管棚に収納して保管、乾燥し、この保管中で漆塗料が生乾燥中に、シート３側から漆塗料１Ｈを皮革２側に押しつけて、強制的に扱き、薄い漆塗膜１Ｈの内部もしくはシート３と漆塗料１Ｈ、または、皮革２と漆塗料１Ｈとに存在する空気を押し出すことによって、漆塗料１Ｈと接触したシート３側はゴム質１Ｇに、皮革２と接触した部分はウルシオール質１Ｕ，２Ｕの被覆層１を形成させる。【選択図】  図１
2011032377.tif 000002
【特許請求の範囲】
【請求項１】
シートの片面に漆塗料を薄く均一に塗りつけ、その上に皮革を載せ置き、漆塗料の乾燥後に前記シートを前記シートから剥離する漆塗料の被覆形成方法において、
前記塗りつけた漆塗料と皮革を貼着するように押しつけて漆塗り面とが密着状態にして乾燥し、その乾燥が生乾燥時に漆塗料を塗りつけていないシート面側から皮革を扱くように該シートを押圧して、該シートと漆塗料表面および皮革表面にある空気を押し出すとともに、漆塗料を介してシートと皮革とが完全に密着し、該漆塗料が乾燥時に空気と接触するのは、皮革との境であること、を特徴とする、
漆塗料の被膜形成方法。
【請求項２】
前記乾燥保管時は、シートの上に皮革を載せ置いた状態で保管すること、を特徴とする、
請求項１記載の漆塗料の被膜形成方法。
【発明の詳細な説明】
【技術分野】
【０００１】
本発明は、鞣し加工が終わった皮革に漆を被覆する、漆皮の加工に係り、その装飾性とともに、漆塗料を付着させた皮革を曲げ可能な被覆層を形成させる方法に関する。
【背景技術】
【０００２】
皮革は、身の回りの物品でも、靴、財布、名刺入れ、鞄、ハンドバッグ、等々があり、広範囲に一般の使用に供されている。これらの革製品には、表面に塗装加工したもの、あるいは、プリント加工するようなものもある。
【０００３】
他方、一般家庭においても、椀、盆のように漆の塗装加工を施したものがよく知られており、漆器として古くから使用されている。この漆を被覆する技術は、日本における古代から伝承された伝統的な技術でもある。
【０００４】
椀又は盆の漆を被覆する工程を見るに、切削加工された内部及び外部の全体をサンドペーパーでならし加工し、柿渋を塗布する。柿渋が乾燥すると、漆を刷毛で塗りつける。物品によっては，二度塗り、三度塗りと塗り重ねるときもある。これを乾燥した後、サンドペーパー、炭でその表面を研ぐように磨き仕上げられる。
【０００５】
この漆の被覆によって、塗布した漆に含まれる酵素が空気中の酸素と反応して凝固し、その被覆層の表面は固いウルシオール質に、生地の表面側には柔軟なゴム質が形成される。漆が凝固して表面側の被覆層が堅くなるので、生地は木製であるが、その吸水性を抑止すること、及び、固いウルシオール質によって光沢があり装飾性によいとされている。また、漆には、抗菌性も有しており、カビの発生をも防止している。
【先行技術文献】
【特許文献】
【０００６】
【特許文献１】特許第３７７９７号公報
【特許文献２】特開昭５９−７３０８１号公報
【特許文献３】特開昭６３−２６７４８０号公報
【特許文献４】特開平６−１７９９００号公報
【特許文献５】特開平６−２７９８００号公報
【特許文献６】特開昭６０−１５０８６７号公報
【０００７】
皮革の表面に、エナメル塗料又は漆を塗布（特許文献１，２，３及び５参照）して、漆皮を製造している。また、目的に応じた形状に裁断あるいは型抜きし、その後に着色、艶出し等の最終的な仕上げ処理をする（特許文献４参照）皮革の加工方法もある。
【０００８】
この艶出し方法としては、塩化ビニールフィルムの片面に樹脂を塗布し、任意の基材にその塗布面を重ね合わせ、樹脂が固化又は硬化した後にビニールを剥離する（特許文献６参照）平滑な表面の形成方法も存在する。
【発明の概要】
【発明が解決しようとする課題】
【０００９】
塗料には、漆のように天然の塗料、合成樹脂を基礎とする合成塗料等がある。これらは、空気と接触することで硬化させるもの、加熱によって硬化するもの等が市販されている。いずれにしても、塗料を構成する組成物は、酸素が供給されて固化し、被覆した塗膜表面がその内部よりも硬さが硬いことである。また、表面が硬いほど塗膜表面は、艶のある光沢を現す。
【００１０】
天然の漆においても、上記椀の製造工程で述べたように表面が硬くなっている。漆を皮革の被覆形成に適用（特許文献１，２，３及び５）すると、刷毛塗りでは塗りむらが生じる。このむらは、篦又は鏝などで修正して均すこともできるが、皮革のようにある程度屈曲できるものでは、そのむらがある箇所から割れが発生する。それは、厚さによって、部分的に硬さが異なり、屈曲に耐えられないで、部分的に被覆の表面に割れが発生して成長する。
【００１１】
他方、皮革には繊維組織があり、その繊維組織を通じて空気が流通可能であるため、その空気中の酸素は、塗った漆塗料の表面と皮革と接触する内部とで同じようにウルシオール質が形成されてしまう。すなわち、塗った漆塗料は全体がウルシオール層となり、漆塗料を塗った面を表面として使用され、曲げるようにして使用される漆皮では、全体が硬くなっているから、曲げると折れるように表面に割れが発生するのである。
【００１２】
本発明は、皮革に漆の被覆を薄く形成させ、その被覆層の表面はゴム質に、皮革との接着層はウルシオール質に形成させ、曲げを可能にした皮革とすることを目的とするものである。
【課題を解決するための手段】
【００１３】
この目的を達成するため本発明では、つぎのような被覆の形成方法を採用している。
【００１４】
シートの片面に漆塗料を薄く均一に塗りつけ、その上に皮革を載せ置き、漆塗料の乾燥後に前記シートを前記皮革から剥離する漆塗料の被覆形成方法であって、前記塗りつけた漆塗料と皮革を貼着するように押しつけて漆塗り面と皮革とが密着状態にして乾燥し、その乾燥が半乾燥時に漆を塗りつけていないシート面側から皮革を扱くように押圧して、そのシートと漆表面及び皮革表面にある空気を押し出すとともに、漆塗料を介して皮革に完全に密着し、乾燥時空気と接触するのは皮革との境であることを特徴とする。
【００１５】
すなわち、漆塗料をシートに塗りつけるとき，刷毛で塗りつけ、あるいは、その塗りつけた表面を均すときに粘りのある漆塗料に空気が侵入し、または、繊維状の皮革から押し出されてきた空気が、気泡として残留していることがある。その空気の残留があるとき、漆塗料の乾燥後に漆皮を僅かに折り曲げるだけでその気泡は破壊され、製品としての価値を損なわれるのを防止するために、空気を扱きながら押し出すのである。さらには、前記扱きによってシートと漆塗料、漆塗料と皮革のそれぞれが、漆塗料を介して密着状態になる。
【００１６】
また、乾燥時は、シートの上に皮革を載せ置いた状態で保管することを特徴としている。
【００１７】
シートは全く通気性がないこと、皮革には繊維状で通気性があるので、漆塗料の塗り面に皮革を載せ置く状態として、乾燥保存するのである。この乾燥によって、空気と接触する皮革と漆塗料の境では、漆に含まれる酵素が空気と反応して凝固し、ウルシオール質を形成する。このウルシオール質は、皮革の繊維組織内にも僅かに入り込む。他方、シートと接触した部分側は、その乾燥時に空気と触れることなく、ゴム質が形成される。換言すると、皮革は漆塗料と固い層で結合され、その表面側は柔軟な層で被覆される。
【発明の効果】
【００１８】
本発明の皮革の漆被覆形成方法は、従来行われていた椀，盆の漆器製造に用いられていた漆塗料の塗りつけ加工と、平滑な表面の形成方法（特許文献６）を利用することによって、合成樹脂塗料では不可能なウルシオール質と、ゴム質とを形成させる方法であって、完成後の使用時には表面となるその表面にはゴム質が、その内側には固いウルシオール質が形成され、そのウルシオール質は皮革の繊維組織内にも押し込まれたようにつながっているから、ウルシオール質は繊維組織を収縮させて皮革を曲げることができ、この曲げの時、そのゴム質は被膜を保護し、使用時の曲げによっても割れを発生させないので、表面が平滑なことに加えて装飾性は優れている。
【図面の簡単な説明】
【００１９】
【図１】本発明の工程の一部である扱工程と、最終の剥離工程とを示す説明図
【図２】出来上がった製品の一部断面拡大模式図。
【図３】（Ａ）は皮革の側面図。（Ｂ）はシートの側面図であり、皮革はシートの上に載せる状態を示す。（Ｃ）は台上にシート、皮革を載せ、乾燥・保管の状態を示す側面図。
【発明を実施するための形態】
【００２０】
以下図面を参照しながら、本発明の皮革の漆被覆形成方法を説明する。
【００２１】
鞣された皮革２の少なくとも表面（後述する漆塗料との接触する面）を、サンドペーパーでよく均して、柿渋を塗りつける。この柿渋を塗りつけることで、後工程の漆塗料との密着性がよくなる（図３（Ａ）参照）。
【００２２】
また、透明なシート３の片面に漆塗料１Ｈを、皮革２の大きさと同等の大きさに薄く刷毛で塗り、篦で均してなだらかにする（図３（Ｂ）参照）。実施例における透明なシート３は、ポリプロピレン製であるが、板ガラスでもよい。しかし、つぎの工程における扱き工程において、塗った漆塗料１Ｈとの関係がよくわかるので、高分子材料で加工された樹脂製の方が、作業性もよく、また、ガラス製の場合は、割れる可能性があるので、好ましくない。
【００２３】
ついで、パレット５の上に前記透明シート３を置き、その漆塗料１Ｈの上には皮革２に柿渋を塗りつけた面とを突き合わせ、押しつける。この押しつけは、皮革２の上で、ゴムロールを転動させることによって効率よく行われる（図３（Ｃ）参照）。
【００２４】
図３において、（Ａ）と（Ｂ）との間、および、（Ｂ）と（Ｃ）との間の実線の矢印は、それぞれがつぎの工程に移る（（Ａ）から（Ｂ）へ、（Ｂ）から（Ｃ）へ）ことを示している。
【００２５】
パレット５は、枠を組んだものを図示しているが、ベニヤ板を切断した簡易な板で十分であり、図３（Ｃ）で図示した状態で、別に設けた乾燥整理棚に保管され自然乾燥させる。
【００２６】
この乾燥において、皮革２を上にし、シート３を下側にしているのは、乾燥において、皮革２は繊維組織であるからその繊維間を透して通気性を有している。シート３の通気性は期待できないので、シート２上の漆塗料１Ｈに給気するためである。
【００２７】
漆塗料１Ｈが生乾燥状態のとき、一般的には塗りつけ後、２ないし４日の間に、作業台４上に皮革２を、その上にシート３となるように置き、シート３を篦または鏝で左Ｌ、右Ｒまたはその直角方向の端部３Ｔに向かって扱くように押しつけ均す（図１参照）。このとき、透明なシート３を透して漆塗料１Ｈに気泡が見えることがあるので、注意深く、その気泡を漆塗料１Ｈの領域から滅失させることが重要である。また、この作業によって、シート３と漆塗料１Ｈおよび皮革２は、水密に接触することになる。
【００２８】
この均し作業は、ゴムローラを転動させて行うこともできる。すなわち、スポンジでローラを作り、押しつけたシート３、皮革２の表面となじむように随時変形しながら、転動させることによって、作業の自動化を図ることもできる。
【００２９】
前記作業が終了すると、再び図３（Ｃ）で示した状態に戻され、乾燥、保管される。乾燥保管は、少なくとも延べ二週間で完了する。乾燥後の被覆層１の厚さは、希望的な数値ではあるが、０，１ｍｍが望ましい。
【００３０】
乾燥終了後、作業台４上に出され、シート３を端部３ＴからＴ方向に引っ張り剥離する（図１参照）ことによって、被覆層１を形成した皮革２（以下、「漆皮」という）が得られる。
【００３１】
漆皮の断面で見るに、被覆層１は表面側にはゴム質１Ｇがあり、そのゴム質１Ｇと境界の差別は鮮明ではないがウルシオール質１Ｕとで形成されている。また、皮革２には、漆塗料１Ｈが生乾燥時に扱き均しによって押し込まれたと思われるウルシオール質２Ｕが、前記ウルシオール質１Ｕと連続してみられる（図２参照）。このことは、皮革２の繊維組織内に被覆層１が入り込み、皮革２と固く密着させているといえる。
【００３２】
そして、漆皮は、その被覆層１を外側にむけて使用されるので、たとえば、財布、名刺入れのように収容したもので簡単に膨らみが必要なものであっても、ゴム層１Ｇはその膨らみを許容するのである。
【符号の説明】
【００３３】
１      被覆層
１Ｈ    漆塗料
１Ｇ    ゴム質
１Ｕ    ウルシオール質
２      皮革
２Ｕ    ウルシオール質
３      シート
【図１】
2011032377.tif 000003
【図２】
2011032377.tif 000004
【図３】
2011032377.tif 000005
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
シートの片面に漆塗料を薄く均一に塗りつけ、その上に皮革を載せ置き、漆塗料の乾燥後に前記シートを前記皮革から剥離する漆塗料の被覆形成方法において、
前記塗りつけた漆塗料と皮革を貼着するように押しつけて漆塗り面とが密着状態にして乾燥し、その乾燥が生乾燥時に漆塗料を塗りつけていないシート面側から皮革を扱くように該シートを押圧して、該シートと漆塗料表面および皮革表面にある空気を押し出すとともに、漆塗料を介してシートと皮革とが完全に密着し、該漆塗料が乾燥時に空気と接触するのは、皮革との境であること、を特徴とする、
漆塗料の被覆形成方法。
【請求項２】
前記乾燥保管時は、シートの上に皮革を載せ置いた状態で保管すること、を特徴とする、
請求項１記載の漆塗料の被覆形成方法。